(57)【要約】 【課題】  有害成分を含有せず人畜に対して無害であって、抗菌性に優れ、鮮度保持機能を有し、かつ安価に製造することができる抗菌加工段ボール容器の提供。【解決手段】  段ボール容器において、容器本体の天地部および胴部を形成する段ボールシートの中芯、表ライナおよび裏ライナの少なくとも１つの片面または両面の略全面を被覆するように、酸素透過性、防湿性および防水性を有する防湿防水層を形成し、裏ライナの容器本体の最内方に臨む面の略全面を被覆するように、好気性バチルス属細菌および高極性樹脂を含有する抗菌層を形成する。【選択図】      図１
0003117064.tif 000002
【実用新案登録請求の範囲】
【請求項１】
中芯と、中芯の一方の面に接着される表ライナと、中芯の他方の面に接着される裏ライナとを含む段ボールシートによって、裏ライナの中芯に接着される面とは反対側の面が容器本体の内方に臨むように形成される段ボール容器において、
容器本体の天地部および胴部を形成する段ボールシートの中芯、表ライナおよび裏ライナの少なくとも１つの片面または両面の略全面を被覆するように、酸素透過性、防湿性および防水性を有する防湿防水層が形成され、
裏ライナの容器本体の最内方に臨む面の略全面を被覆するように、好気性バチルス属細菌および高極性樹脂を含有する抗菌層が形成されることを特徴とする抗菌加工段ボール容器。
【請求項２】
前記防湿防水層が形成される表ライナおよび／または裏ライナの透湿度が１０００ｇ／ｍ2・２４ｈ（JIS  Z  0208-1976）以下であることを特徴とする請求項１記載の抗菌加工段ボール容器。
【請求項３】
前記防湿防水層は、少なくとも裏ライナの中芯と接着される面とは反対側の面に形成され、かつ前記抗菌層は、裏ライナの容器本体の最内方に臨む面に、好気性バチルス属細菌、高極性樹脂および水を含有する塗工液を塗工することによって形成されることを特徴とする請求項１または２に記載の抗菌加工段ボール容器。
【請求項４】
前記塗工液は、さらに平均粒子径０．０１〜１０μｍの無機体質顔料を塗工液全量の０．１〜５０質量％含有することを特徴とする請求項３に記載の抗菌加工段ボール容器。
【請求項５】
前記塗工液は、塗工液１００ｇ中に好気性バチルス属細菌を５×１０６個以上含有することを特徴とする請求項３または４に記載の抗菌加工段ボール容器。
【請求項６】
前記高極性樹脂は、ポリビニルアルコールまたは多糖類から選択される少なくとも１種の水溶性樹脂であることを特徴とする請求項１〜５のいずれか１つに記載の抗菌加工段ボール容器。
【考案の詳細な説明】
【技術分野】
【０００１】
本考案は、有害成分を含有せず人畜に対して無害であって、抗菌性に優れ、鮮度保持機能を有する抗菌加工段ボール容器に関する。
【背景技術】
【０００２】
従来から、食品、医薬品、各種工業製品など、市場を流通する様々な商品の包装材料として、波型シート（中芯）の両面に、それぞれ１または２枚以上の紙製シートを貼り合わせた段ボールシートを容器状に形成してなる段ボール容器が広く使用されている。
【０００３】
さらに、最近では、商品の高付加価値化に伴い、その包装材料にも商品に付加された価値が減じるのを防止するために、種々の付加的な機能が求められている。たとえば、青果物などの生鮮食料品の移送、保管などに用いられる包装材料には、鮮度保持、抗菌・防腐といった機能が要求されている。
【０００４】
このような要求される機能を満たすために、一般的には段ボール容器などの包装材料に抗菌処理を施す。抗菌処理として、たとえば防腐剤を包装材料に塗布する方法があるが、防腐剤は人畜に対して有害な成分を含むおそれがあるので、食料品などの包装材料に使用する場合に問題がある。
【０００５】
このような問題を解決する包装材料として、トルマリン鉱石粉末を塗工用塗料に分散して、紙表面に塗工することによって抗菌層を形成してなる包装材料がある。トルマリン鉱石は、抗菌性を有し、これによって有害な成分を極力含まないように、包装材料に抗菌処理を施すことができる（たとえば特許文献１参照）。しかしこのような包装材料の構成では、トルマリン鉱石を用いるので、包装材料の製造コストが増加し、包装材料が高価になるという問題がある。
【０００６】
また抗菌性金属などを含有する抗菌剤を段ボールシート表面に塗工することによって抗菌層を形成してなる抗菌加工段ボール容器がある。有害でない抗菌性金属として、たとえば銀、銅などを用いれば、有害な成分を極力含まないように段ボール容器に抗菌処理を施すことができる（たとえば特許文献２参照）。しかし抗菌加工段ボール箱の構成では、たとえば抗菌性金属として、銀などを含有する抗菌剤を用いた場合、特許文献１の包装材料と同様に製造コストが増加し、抗菌加工段ボール箱が高価になるという問題がある。また真菌類などに対する、抗菌性は充分に満足できる水準ではなく、抗菌加工段ボールが水濡れした場合などには、カビなどが繁殖するおそれがある。
【０００７】
また黄色ブドウ球菌および肺炎桿菌に抗菌性を有する特定のバチルス属細菌をそのままの状態および／または胞子化した状態でバインダーを介して付着させてなるシート状物がある。このようなシート状物は、特定のバチルス属細菌が前記黄色ブドウ球菌および肺炎桿菌はもとより真菌類などに対しても有効な抗生物質を産出するので、各種微生物に対して優れた抗菌機能を発揮することができる（たとえば特許文献３参照）。しかしながら、特許文献３の技術は特殊なバチルス属細菌を用いるものであり、市場に大量に流通する段ボールシートなどの抗菌処理には適さない。さらにこのバチルス属細菌が産生する抗生物質が食品の鮮度保持作用を持つとの記載はない。
【０００８】
【特許文献１】特開平１０−１５８９９０号公報
【特許文献２】特開平８−１５１０３７号公報
【特許文献３】特開平１０−１４６１８６号公報
【考案の開示】
【考案が解決しようとする課題】
【０００９】
本考案の目的は、有害成分を含有せず人畜に対して無害であって、抗菌性に優れ、鮮度保持機能を有し、かつ安価に製造することができる抗菌加工段ボール容器を提供することである。
【課題を解決するための手段】
【００１０】
本考案者らは、上記の課題を解決するために鋭意検討した結果、段ボール容器を、酸素透過性、防湿性および防水性を有する防湿防水層で被覆し、さらに段ボール容器の最内方に臨む面に好気性バチルス属細菌と高極性樹脂を含有する抗菌層を設けることによって、上記課題を解決することを見出し、本考案を完成するに至った。
【００１１】
すなわち、本考案は、中芯と、中芯の一方の面に接着される表ライナと、中芯の他方の面に接着される裏ライナとを含む段ボールシートによって、裏ライナの一方の面が容器本体の内方に臨むように形成される段ボール容器において、
容器本体の天地部および胴部を形成する段ボールシートの中芯、表ライナおよび裏ライナの少なくとも１つの片面または両面の略全面を被覆するように、酸素透過性、防湿性および防水性を有する防湿防水層が形成され、
裏ライナの容器本体の最内方に臨む面の略全面を被覆するように、好気性バチルス属細菌および高極性樹脂を含有する抗菌層が形成されることを特徴とする抗菌加工段ボール容器である。
【００１２】
また本考案は、前記防湿防水層が形成される表ライナおよび／または裏ライナの透湿度が１０００ｇ／ｍ2・２４ｈ（JIS  Z  0208-1976）以下であることを特徴とする抗菌加工段ボール容器である。
【００１３】
また本考案は、前記防湿防水層は、少なくとも裏ライナの中芯と接着される面とは反対側の面に形成され、かつ前記抗菌層は、裏ライナの容器本体の最内方に臨む面に、好気性バチルス属細菌、高極性樹脂および水を含有する塗工液を塗工することによって形成されることを特徴とする抗菌加工段ボール容器である。
【００１４】
また本考案は、前記塗工液は、さらに平均粒子径０．０１〜１０μｍの無機体質顔料を塗工液全量の０．１〜５０質量％含有することを特徴とする抗菌加工段ボール容器である。
【００１５】
また本考案は、前記塗工液は、塗工液１００ｇ中に好気性バチルス属細菌を５×１０６個以上含有することを特徴とする抗菌加工段ボール容器である。
【００１６】
また本考案は、前記高極性樹脂は、ポリビニルアルコールまたは多糖類から選択される少なくとも１種の水溶性樹脂であることを特徴とする抗菌加工段ボール容器である。
【考案の効果】
【００１７】
本考案によれば、容器本体の最内方に臨む面に抗菌層が形成され、抗菌層よりも容器本体外方側に酸素透過性、防湿性ならびに防水性を有する防湿防水層が形成され、抗菌層は好気性バチルス属細菌と高極性樹脂とを含有する抗菌加工段ボール容器が提供される。この容器に、たとえば生鮮食料品などの食品が収納されているときは、生鮮食料品から蒸発する水分が、防湿防水層によって容器内方から容器外方に移動することを阻害される。これによって容器内方の湿度が高くなるので、好気性バチルス属細菌の活性が高くなる。これによって好気性バチルス属細菌が抗生物質を産出するので、抗菌機能を発揮し、鮮度を保持することができる。
【００１８】
また本考案によれば、防湿防水層が形成される表ライナおよび／または裏ライナの透湿度が１０００ｇ／ｍ2・２４ｈ（JIS  Z  0208-1976）以下なので、たとえば生鮮食品を収納したときに、好適に好気性バチルス属細菌による抗菌機能を発揮できる状態を、長期間維持することができる。
【００１９】
また本考案によれば、防湿防水層が少なくとも裏ライナの中芯と接着される面とは反対側の面に形成される。これによって容器に収納される収納物が水分を含む場合または容器内方の湿度が高い場合であっても、抗菌加工段ボール容器を形成する段ボールシートが湿ることを防ぐことができる。また好気性バチルス属細菌、高極性樹脂および水を含む塗工液を塗工するという簡易な作業によって抗菌層を段ボール容器本体に形成することができる。したがって製造コストの増加を防止し、安価に製造することができる。
【００２０】
また本考案によれば、抗菌層を形成する塗工液が、塗工液中に平均粒子径０．０１〜１０μｍの無機体質顔料を塗工液全量の０．１〜５０質量％の割合で含有する。これによって塗工液を塗工して形成される抗菌層の表面積が増加し、好気性バチルス属細菌と、水分との接触率を高くすることができる。一方、好気性バチルス属細菌は、水分との接触によって活性化されるので、生鮮食品を収納したときに、好気性バチルス属細菌による抗菌機能を高めることができる。
【００２１】
また本考案によれば、塗工液１００ｇ中に好気性バチルス属細菌が５×１０６個以上含有されるので、生鮮食品を収納したときに、好気性バチルス属細菌による抗菌機能を好適に発揮させることができる。
【００２２】
また本考案によれば、抗菌層を形成する塗工液に含有される高極性樹脂は、ポリビニルアルコールまたは多糖類から選択される少なくとも１種の水溶性樹脂であることが好ましい。ポリビニルアルコールまたは多糖類は、好気性バチルス属細菌にとって好適な栄養源であるので、好適に抗菌機能を発揮させることができる。また水溶性樹脂なので、塗工液の塗工適性の低下を防ぐことができる。
【考案を実施するための最良の形態】
【００２３】
図１は、本考案の実施の一形態の抗菌加工段ボール容器１を形成する段ボールシート２の部分断面図である。図２は、抗菌加工段ボール容器１の一部断面を示す斜視図である。図３は、図２のセクションＳ３を拡大して示す断面図である。
【００２４】
本実施形態の抗菌加工段ボール容器１は、段ボールシート２によって形成される段ボール容器である容器本体３と、酸素透過性、防湿性および防水性を有する防湿防水層４と、好気性バチルス属細菌および高極性樹脂を含有する抗菌層５とを含む。
【００２５】
段ボールシート２は、中芯６と、中芯６の一方の面に接着される表ライナ７と、中芯６の他方の面に接着される裏ライナ８とを含む。中芯６は、たとえばクラフトパルプ紙または古紙パルプ紙などにコルゲート加工を施すことによって形成される。表ライナ７と裏ライナ８には、たとえばジュートライナー、クラフトライナー、コートライナーなどを用いることができる。容器本体３は、段ボールシート２によって、段ボールシート２の裏ライナ８の中芯６への接着面とは反対側の面が内方に臨むような直方体状に形成される。
【００２６】
防湿防水層４は、酸素透過性、防湿性および防水性を有すればよく、容器本体３の天地部９および胴部１０を形成する段ボールシート２の中芯６、表ライナ７および裏ライナ８の少なくとも１つの片面または両面の略全面を被覆するように形成される。本実施形態の抗菌加工用ダンボール１では防湿防水層４は、裏ライナ８の中芯６と接着される面とは反対側の面、具体的には裏ライナ８の容器本体５の内方に臨む面に形成される。
【００２７】
防湿防水層４は、酸素透過性を有しかつ防湿防水性を有する材料（以下単に「防湿防水材料」と称す）を用いて形成される。防湿防水材料としては公知のものを使用でき、たとえばＳＢＲ（スチレン−ブタジエン）系ポリマー、メタクリレート−ブタジエン系ポリマー、アクリルニトリル−ブタジエン系ポリマー、塩化ビニリデン系ポリマー、ポリオレフィン、ポリエステル、アクリル系ポリマー、ビニル系ポリマーなどのポリマー類、パラフィンワックス、ポリエチレンワックス、ビーズワックス、カルナバワックス、パームワックス、モンタンワックス、パラフィンワックス、マイクロクリスタリンワックス、ポリエチレンワックスなどのワックス類などが挙げられる。防湿防水材料は１種を単独で使用できまたは２種以上を併用できる。
【００２８】
防湿防水材料を用いて防湿防水層４を形成するに際しては、公知の方法を採用できる。たとえば、防湿防水材料を含む溶液または分散液を裏ライナ８の表面に塗工する方法、防湿防水材料の溶融物を裏ライナ８の表面に塗工する方法、防湿防水材料から形成されるフィルムを裏ライナ８の表面に貼着する方法などが挙げられる。
【００２９】
防湿防水材料を含む溶液または分散液を裏ライナ８の表面に塗工する方法は、たとえば防湿防水材料を適当な有機溶剤に溶解または分散させて得られる防湿防水塗工液を、公知の方法に従って、裏ライナ８表面に塗工することによって行われる。この方法を実施する場合、防湿防水材料としては、ＳＢＲ系ポリマー、アクリル系ポリマー、塩化ビニリデン系ポリマーなどのポリマー類、パラフィンワックス、ポリエチレンワックスなどのワックス類を好適に使用できる。防湿防水塗工液には、防湿防水塗工液の特性を損なわない範囲で、たとえば、無機顔料、有機顔料、耐水化剤などを添加できる。
【００３０】
無機顔料としては、軽質炭酸カルシウム、炭酸カルシウム、重質炭酸カルシウム、シリカ、クレー、カオリン、タルク、マイカ、セリサイト、水酸化アルミニウムなどが挙げられる。有機顔料としては、たとえば、ベンゾグアナミン樹脂、尿素樹脂、澱粉粒子などが挙げられる。耐水化剤としては、尿素‐ホルムアルデヒド樹脂、メラミン‐ホルムアルデヒド樹脂、ポリアミド−アルデヒド樹脂、グリオキザール、ケトンアルデヒド樹脂、ポリグリシジルエーテル、ジアルデヒド澱粉などが挙げられる。さらに防湿防水塗工液には、レべリング剤、分散剤、消泡剤、界面活性剤、調滑剤、染料などの一般的な段ボール用塗工液に用いられる添加剤を含有させ得る。
【００３１】
防湿防水塗工液の具体例としては、たとえば、パラフィンワックスを有機溶剤に溶解または分散させた塗工液、パラフィンワックスとともにマイクロクリスタリンワックス、低分子量ポリエチレン、エチレン−酢酸ビニル系コポリマー、ブチルゴムなどの添加剤を有機溶剤に溶解または分散させた塗工液、ポリエチレンワックスを有機溶剤に溶解または分散させた塗工液、ＳＢＲ系ポリマーとアクリル系ポリマーとを有機溶剤に溶解または分散させた塗工液などが挙げられる。さらに市販の防湿防水塗工液を使用することもでき、たとえばブライトーンＦＣ−１１１（商品名、サカタインクス（株）製）などが挙げられる。
【００３２】
塗工方法は、特に制限されず、公知の方法を採用でき、たとえばロールコータ、ドクターブレードコータ、ナイフエッジコータ、カーテンコータ、グラビアコータ、バーコータなどを用いて塗工する方法が挙げられる。また裏ライナ８を防湿防水塗工液に浸漬することによって、防湿防水層４を形成してもよい。
【００３３】
防湿防水材料の溶融物を裏ライナ８の表面に塗工する方法は、防湿防水材料の溶融物を用いる以外は、防湿防水材料の溶液または分散液を塗工する方法と同様に実施できる。この方法に適する防湿防水材料としては、たとえばポリオレフィン、ポリ酢酸ビニルなどのポリマー類が挙げられる。この方法では、前述の塗工方法以外に、防湿防水材料の溶融物を裏ライナ８表面に押出しラミネート加工することによっても防湿防水層４を形成することができる。
【００３４】
防湿防水材料から成形されるフィルムを裏ライナ８の表面に貼着する方法は、樹脂フィルムを紙などの基材に貼着する一般的な方法と同様に実施できる。この方法に適する防湿防水材料としてはポリオレフィン、ポリエステル、アクリル系ポリマー、ビニル系ポリマーなどが挙げられる。
【００３５】
防湿防水層４の膜厚は、特に限定されず、防湿防水層４が酸素透過性、防湿性および防水性を有するような膜厚であればよい。防湿防水層４が形成される裏ライナ８の透湿度は１０００ｇ／ｍ2・２４ｈ（JIS  Z  0208-1976）以下であることが好ましい。防湿防水層４が形成されるライナの透湿度が１０００ｇ／ｍ2・２４ｈ（JIS  Z  0208-1976）を超えると、抗菌加工ダンボール容器１外方の湿度が高いとき、抗菌層５に水分が供給される場合がある。これによってたとえば抗菌加工段ボール容器１に生鮮食品などが収納されていないときに、好気性バチルス属細菌の活性が高くなるので、好気性バチルス属細菌の栄養源である高極性樹脂が消費され、抗菌機能を発揮する期間が不所望に短縮されるおそれがあるので、好ましくない。したがって防湿防水層４が形成される裏ライナ８の透湿度が１０００ｇ／ｍ2・２４ｈ（JIS  Z  0208-1976）以下であれば、不所望に高極性樹脂が消費されることを防ぐことができるので、抗菌機能を発揮する期間を好適に維持することができる。
【００３６】
抗菌層５は、裏ライナ８の容器本体３の最内方に臨む面の略全面を被覆するように形成され、好気性バチルス属および高極性樹脂を含有する。本考案における容器本体３の最内方に臨む面とは、容器本体３の内方から見て最も近い面である。本実施形態では抗菌層５は、防湿防水層４が形成された裏ライナ８の容器本体３の最内方に臨む面に形成される。抗菌層５は、好ましくは溶媒に好気性バチルス属細菌および高極性樹脂を溶解または分散させて得られる抗菌性塗工液を防湿防水層４に塗工することによって形成される。溶媒としては、好気性バチルス属細菌に対する殺菌作用がないものが好ましく、たとえば水が挙げられる。抗菌性塗工液の裏ライナ８への塗工は、たとえばロールコータ、ドクターブレードコータなどの塗工機を用いて行うことができる。
【００３７】
抗菌層５に含まれる好気性バチルス属細菌は、具体的には、バチルス・ズブチルス、バチルス・ナットウ、バチルス・コアギュラス、バチルス・マセランス、バチルス・プミルス、バチルス・チューリジェンシスなどである。好気性バチルス属細菌は培養物をそのまま用いてもよく、または培養物を凍結乾燥などによって乾燥させたものを用いてもよい。培養物は、胞子の状態であってもよく、また発芽した状態であってもよく、またこれらの混合物であってもよい。市販の好気性バチルス属細菌を用いることもでき、その具体例としては、バイオパックＳ（関西化研工業社製）、バイオミックス（（株）コセイヒロタ社製）などが例示できる。
【００３８】
抗菌性塗工液を用いて抗菌層５を形成する場合は、抗菌性塗工液１００ｇ中に好気性バチルス属細菌を５×１０６個以上含有させることが好ましい。抗菌性塗工液１００ｇ中に含まれる好気性バチルス属細菌が５×１０６個未満であれば、好適に抗菌性を発揮することができない場合がある。したがって抗菌性塗工液１００ｇ中に含まれる好気性バチルス属細菌が５×１０６個以上であれば、好適に抗菌性を発揮させることができる。
【００３９】
抗菌層５に含まれる高極性樹脂は、たとえばヒドロメチルセルロース、ヒドロキシエチルセルロース、カルボキシメチルセルロース、アミロース、アミロペクチン、プルラン、カードラン、ザンタン、キチン、キトサン、セルロースなどの多糖類、ポリビニルアルコール、ポリアクリル酸などの水溶性樹脂を用いることができる。水溶性樹脂を用いれば、塗工液の塗工適性の低下を防ぐことができる。高極性樹脂は、好ましくは多糖類およびポリビニルアルコールの水溶性樹脂を用いる。ポリビニルアルコールまたは多糖類は、好気性バチルス属細菌にとって好適な栄養源であるので、好適に抗菌性を発揮させることができる。
【００４０】
また抗菌性塗工液を用いて抗菌層５を形成する場合は、抗菌性塗工液にさらに無機体質顔料を含有させることが好ましい。これによって抗菌性塗工液を塗工することによって形成される抗菌層５の表面積が増加する。したがって、たとえば生鮮食品などを抗菌加工段ボール容器１に収納したときに、好気性バチルス属細菌と、水分との接触率を高くすることができるので、好気性バチルス属細菌の活性を高くすることができる。
【００４１】
無機体質顔料は、好ましくは平均粒子径０．０１〜１０μｍであって、抗菌性塗工液全量の０．１〜５０質量％含有させることが好ましい。無機体質顔料の平均粒子径が１０μｍより大きい場合、または無機体質顔料の含有率が、抗菌性塗工液全量の５０質量％を超えると、塗工液の塗工適性が低下する場合がある。無機体質顔料の平均粒子径が０．１μｍより小さい場合、または無機体質顔料の含有率が、抗菌性塗工液全量の０．１質量％を未満であると、前述の水分との接触率を高して、好気性バチルス属細菌の活性を高くするような効果を奏することができない場合がある。
【００４２】
無機体質顔料は、たとえば炭酸カルシウム、重質炭酸カルシウム、シリカ、クレイ、硫酸バリウム、亜鉛華などを用いることができる。なお、本考案における平均粒子径とは、レーザー回折法で測定したものである。
【００４３】
以下、本実施形態の抗菌加工段ボール容器１の製造方法の一例を詳細に説明する。本実施形態の抗菌加工段ボール容器１の製造方法は、防湿防水層形成工程と、抗菌層形成工程と、段ボールシート製造工程と、製函工程とを含む。
【００４４】
防湿防水層形成工程では、容器本体３を構成する裏ライナ８の中芯６に接着される面とは反対側の面、具体的には容器本体３の内方に臨む面にコータによって防湿防水塗工液を塗工し、塗工された防湿防水塗工液を乾燥させる。塗工された防湿防水塗工液が乾燥することによって防湿防水層４が形成されると、抗菌層形成工程に移行する。
【００４５】
抗菌層形成工程では、防湿防水層４が形成された裏ライナ８の容器本体３の最内方に臨む面にコータによって抗菌性塗工液を塗工し、塗工された抗菌性塗工液を乾燥させる。塗工された抗菌性塗工液が乾燥することによって、抗菌層５が形成されると、段ボールシート製造工程に移行する。
【００４６】
段ボールシート製造工程では、中芯６の一方の面に接着剤を塗布し、裏ライナ８の防湿防水層４および抗菌層５が形成された面とは反対側の面に貼合せる。接着剤には、具体的にはたとえばコーンスターチ、馬鈴薯などの澱粉を用いる。中芯６と裏ライナ８とを貼合せた後、中芯６の他方の面に接着剤を塗付し、表ライナ７を貼合せる。表ライナ７と裏ライナ８とを中芯６に貼合せた後、キャンパスで押さえながら、温度１５０℃〜２００℃に加熱し、この熱で澱粉を糊化して表ライナ７および裏ライナ８を中芯６に接着する。貼合せおよび接着は、コルゲータを用いて行われる。接着後に乾燥させ、必要によってフレキソグルアーなどで、印刷を実行する。その後、適度な大きさに裁断して段ボールシート２を形成する。段ボールシート２を形成すると、製函工程に移行する。
【００４７】
製函工程では、段ボールシート２を所定形状に打抜きし、継ぎしろを所定部分に接合しし、製函する。これによって本実施形態の抗菌加工段ボール容器１を製造することができる。
【００４８】
本実施形態では、段ボールシート２を形成する前に、裏ライナ８に防湿防水層４および抗菌層５を塗工液を用いて形成する。したがって塗工作業のときに、裏ライナ８の面積が大きく、かつ製函後の複雑な立体形状ではないので、容易に防湿防水層４および抗菌層５を形成することができる。
【００４９】
本実施形態の抗菌加工段ボール容器１では、防湿防水層４および抗菌層５とが所定の部分に形成されていればよく、防湿防水層４および抗菌層５の形成方法および抗菌加工段ボール容器１の製造方法における工程の順序は特に限定されるものではない。たとえば段ボールシート２が形成された後、ポリマーフィルムの貼合せ、または押出しラミネートによって防湿防水層４および抗菌層５を形成してもよい。また製函した後、防湿防水層４および抗菌層５を形成してもよい。
【００５０】
本実施形態の抗菌加工段ボール容器１によれば、抗菌加工段ボール容器１の製造後抗菌加工段ボール容器容器１内が空のときは、抗菌層５は乾燥状態である。また抗菌層５よりも容器本体３の外側に防湿防水層４が形成される。これによって抗菌加工段ボール容器１が空のときは、好気性バチルス属細菌の活性が低い状態で保たれ、好気性バチルス属細菌の栄養源である高極性樹脂の消費が抑えられる。
【００５１】
また抗菌加工段ボール容器１にたとえば生鮮食料品などが収納されているときは、生鮮食料品から発散される水分が、防湿防水層４によって容器本体３内方から容器本体３外方に移動することを阻害されるので、好気性バチルス属細菌の活性が高くなる。これによって容器本体３内方の湿度が高くなるので、好気性バチルス属細菌の活性が高くなる。これによって好気性バチルス属細菌が抗生物質を産出するので、抗菌機能を発揮し、鮮度を保持することができる。このように、生鮮食料品が収納されるときのみ、好気性細菌の活性を高くするので、抗菌加工段ボール容器１が有する抗菌機能を長期間維持することができ、内容物の鮮度を保持することができる。
【００５２】
また本考案によれば、防湿防水層４が裏ライナ８の中芯６と接着される面とは反対側の面に形成される。これによって抗菌加工段ボール容器１に収納される収納物が水分を含む場合または容器内方の湿度が高い場合であっても、抗菌加工段ボール容器１を形成する段ボールシート２が湿ることを防ぐことができる。
【００５３】
また本実施形態の抗菌加工段ボール容器１によれば、抗菌性付与のために高価な銀などを用いないので、安価に製造することができる。また防湿防水層４が形成されているので、たとえば生鮮食品などを収容した場合、生鮮食品からの水分の発散によって抗菌加工段ボール容器１内の湿度が高くなるので、生鮮食品の乾燥を防ぎさらに鮮度を保持することができる。また発散した水分の中に好気性バチルス属細菌の胞子が含まれているので、カビなどの真菌類の発生を抑え生鮮食品の鮮度を高い状態で維持することができる。
【００５４】
図４は、本考案の実施の他の形態の抗菌加工段ボール容器１Ａを形成する段ボールシート２の部分断面図である。図５は、抗菌加工段ボール１Ａの一部断面を示す斜視図である。図６は、図５のセクションＳ４を拡大して示す断面図である。本実施形態の抗菌加工段ボール容器１Ａの構成は、前述の抗菌加工段ボール１と類似するので、同一の構成には同一の符号を付し、重複を避けて異なる構成のみ説明する。
【００５５】
本実施形態の抗菌加工段ボール容器１Ａは、表ライナ７の容器本体３外方側の面に防湿防水層４が形成され、裏ライナ８の容器本体３の最内方に臨む面に抗菌層５が形成される。このように抗菌加工段ボール容器１Ａを形成しても、前述の段ボール容器１と同様の効果を奏する。
【００５６】
図７は、本考案の実施の他の形態の抗菌加工段ボール容器１Ｂを形成する段ボールシート２の部分断面図である。本実施形態の抗菌加工段ボール容器１Ｂの構成は、前述の抗菌加工段ボール１と類似するので、同一の構成には同一の符号を付し、重複を避けて異なる構成のみ説明する。図７では紙面右側が容器本体３の外方側であって、紙面左側が容器本体３の内方側である。
【００５７】
本実施形態の抗菌加工段ボール容器１Ｂは、表ライナ７の容器本体３外方側の面および裏ライナ８の容器本体３の内方に臨む面に防湿防水層４が形成される。また防湿防水層４が形成された裏ライナ８の容器本体３の最内方に臨む面に抗菌層５が形成される。このように抗菌加工段ボール容器１Ｂを形成しても、前述の段ボール容器１と同様の効果を奏する。
【００５８】
前述の抗菌加工段ボール容器１では防湿防水層４は、裏ライナ８の容器本体３の内方に臨む面に形成され、抗菌加工段ボール容器１Ａでは、防湿防水層４は、表ライナ７の容器本体３外方側の面に形成され、抗菌加工段ボール容器１Ｂでは、防湿防水層４は、表ライナ７の容器本体３の内方に臨む面に形成される構成としたけれども、防湿防水層４が形成される部分は、特に限定されるものではなく、たとえば表ライナ７および／または裏ライナ８の中芯６に対向する面に形成されてもよく、さらに中芯６の表ライナ７および／または裏ライナ８に対向する面に形成されてもよい。
【００５９】
前述の抗菌加工段ボール容器１，１Ａ，１Ｂは、表ライナ７、裏ライナ８および中芯６をそれぞれ１枚ずつ有する構成であるけれども、表ライナ７、裏ライナ８および中芯６をそれぞれ複数枚用いて抗菌加工段ボール容器１を構成してもよい。中芯６を複数枚用いた段ボールシート２が積層するダブルフルート構造の場合は、中芯６に挟まれるライナに防湿防水層を形成してもよい。また容器本体３の形状は、直方体状に限定されるものではない。
【００６０】
前述の抗菌加工段ボール１では、防湿防水塗工液および抗菌性塗工液を塗工することによって、防湿防水層４および抗菌層５を形成したけれども、たとえば防湿防水塗工液および抗菌性塗工液にライナを浸漬することによって、ライナ中に含浸させ、ライナに防湿性および防水性ならびに抗菌性を付与してもよい。
【００６１】
本考案の抗菌加工段ボール容器は、生鮮食品の収納に好適に用いることができるが、その用途はこれに制限されるものではなく、たとえば食品、医薬品、各種工業製品など、市場を流通する様々な商品を収容に用いることができる。
【実施例】
【００６２】
以下実施例および比較例によって本考案をさらに詳細に説明するが、本考案はその趣旨と適用範囲に逸脱しない限りこれらに限定されるものではない。
【００６３】
［抗菌性塗工液の調整］
ポリビニルアルコール溶液（ＰＶＡ−１０２、固形分２０質量％）３０質量部、好気性バチルス属細菌の凍結乾燥品（バイオミックス、（株）コヒタセロイ製））１０質量部を水９０質量部に分散させた分散液２０質量部、炭酸カルシウム（平均粒子径０．２μｍ）３５質量部、尿素５質量部、増粘剤（ＳＮシックナー６０１、サンノプコ（株）製）０．５質量部、水９．５質量部を配合し、攪拌分散させ好気性バチルス属を含有する抗菌性塗工液を得た。
【００６４】
［防湿防水塗工液］
防湿防水塗工液としてブライトーンＦＣ１１１（サカタインクス（株）製）を用いた。
【００６５】
［抗菌加工ダンボール容器の製造］
（実施例１）
ライナに防湿防水塗工液（ブライトーンＦＣ１１１）を固形成分による塗工量が１０ｇ／ｍ2となるようにバーコータにて塗付して乾燥させたのち、抗菌性塗工液をNo.１０のバーコータにて塗付して乾燥させ、防湿防水層と抗菌層が形成され、透湿度（ＪＩＳ  Ｚ  ０２０８）が２００ｇ／ｍ2・２４ｈの裏ライナを得た。
【００６６】
この裏ライナの防湿防水層と抗菌層とが形成された面とは反対側の面と中芯とをコルゲータによって貼り合わせ、次いで、中芯の反対面にも接着剤を塗付し、表ライナを貼り合わせて段ボールシートを得た。段ボールシートをキャンパスで押さえながら１８０℃の温度で加熱し、澱粉を糊化してライナと中芯を強固に接着させ、乾燥させた後、シート打抜きおよび接着（製函）を行い、実施例１の抗菌加工段ボール容器を得た。
【００６７】
（比較例１）
抗菌性塗工液を塗工しない以外は、実施例１と同様の方法で、比較例１の防湿防水層を有する段ボール容器を得た。
【００６８】
（比較例２）
防湿防水塗工液を塗工しない以外は、実施例１と同様の方法で、比較例２の抗菌層を有する段ボール容器を得た。
【００６９】
（比較例３）
防湿防水塗工液および抗菌性塗工液を塗工しないで、実施例１と同様の方法で、比較例３の段ボール容器を得た。
【００７０】
（評価方法）
得られた実施例１、比較例１〜３の段ボール容器にキュウリを収納し、２３℃で１週間放置した後のキュウリの状態で評価した。
【００７１】
実施例１の抗菌加工段ボール容器では、キュウリの状態に変化はなかった。比較例１〜３の段ボール容器では、キュウリがしなびて鮮度が著しく損なわれていた。
【図面の簡単な説明】
【００７２】
【図１】本考案の実施の一形態の抗菌加工段ボール容器１を形成する段ボールシート２の部分断面図である。
【図２】抗菌加工段ボール容器１の一部断面を示す斜視図である。
【図３】図２のセクションＳ３を拡大して示す断面図である。
【図４】本考案の実施の他の形態の抗菌加工段ボール容器１Ａを形成する段ボールシート２の部分断面図である。
【図５】抗菌加工段ボール１Ａの段ボールシート２の一部断面を示す斜視図である。
【図６】図５のセクションＳ４を拡大して示す断面図である。
【図７】本考案の実施の他の形態の抗菌加工段ボール容器１Ｂを形成する段ボールシート２の部分断面図である。
【符号の説明】
【００７３】
１，１Ａ，１Ｂ  抗菌加工段ボール
２  段ボールシート
３  容器本体
４  防湿防水層
５  抗菌層
６  中芯
７  表ライナ
８  裏ライナ
９  天地部
１０  胴部
【図１】
0003117064.tif 000003
【図２】
0003117064.tif 000004
【図３】
0003117064.tif 000005
【図４】
0003117064.tif 000006
【図５】
0003117064.tif 000007
【図６】
0003117064.tif 000008
【図７】
0003117064.tif 000009